СПОСОБ ПОЛУЧЕНИЯ ЧАСТИЦ ИНКАПСУЛИРОВАННЫХ ЖИРОРАСТВОРИМОЙ ПОЛИМЕРНОЙ ОБОЛОЧКОЙ СОЛЕЙ МЕТАЛЛОВ, ОБЛАДАЮЩИХ СУПРАМОЛЕКУЛЯРНЫМИ СВОЙСТВАМИ
METHOD FOR PRODUCING METAL SALT PARTICLES ENCAPSULATED IN FAT-SOLUBLE POLYMER COATING AND POSSESSING SUPRAMOLECULAR PROPERTIES

Изобретение относится к области инкапсуляции.
Ранее были известны способы получения микрокапсул солей.
В пат. 2359662, МПК A61K 009/56, A61J 003/07, B01J 013/02, A23L 001/00, опубл. 27.06.2009, Российская Федерация предложен способ получения микрокапсул хлорида натрия с использованием распылительного охлаждения в распылительной градирне Niro при следующих условиях: температура воздуха на входе 10°C, температура воздуха на выходе 28°C, скорость вращения распыляющего барабана 10000 оборотов/мин. Микрокапсулы по изобретению обладают улучшенной стабильностью и обеспечивают регулируемое и/или пролонгированное высвобождение активного ингредиента.
Недостатками предложенного способа являются длительность процесса и применение специального оборудования, комплекс определенных условий (температура воздуха на входе 10°C, температура воздуха на выходе 28°C, скорость вращения распыляющего барабана 10000 оборотов/мин).
Наиболее близким методом является способ, предложенный в пат. 2134967, МПК A01N 53/00, A01N 25/28, опубл. 27.08.1999, Российская Федерация (1999). В воде диспергируют раствор смеси природных липидов и пиретроидного инсектицида в весовом отношении 2-4:1 в органическом растворителе, что приводит к упрощению способа микрокапсулирования.
Недостатком метода является диспергирование в водной среде, что делает предложенный способ неприменимым для получения микрокапсул водорастворимых препаратов в водорастворимых полимерах.
Техническая задача - упрощение и ускорение процесса получения микрокапсул, уменьшение потерь при получении микрокапсул (увеличение выхода по массе).
Решение технической задачи достигается способом получения частиц инкапсулированных жирорастворимой полимерной оболочкой солей металлов, обладающих супрамолекулярными свойствами, отличающийся тем, что в качестве оболочки микрокапсул используется жирорастворимый полимер при получении инкапсулируемых частиц методом осаждения нерастворителем с применением бутанола и этанола в качестве осадителей, процесс получения микрокапсул осуществляется без специального оборудования.
Отличительной особенностью предлагаемого метода является получение микрокапсул методом осаждения нерастворителем с использованием бутанола и этанола в качестве осадителей, а также использование жирорастроримого полимера в качестве оболочки частиц.
Результатом предлагаемого метода являются получение микрокапсул солей в жирорастворимой полимерной оболочке.
На фиг.1 представлена самоорганизация микрокапсул сульфата железа в альгинате натрия.
На фиг.2 представлена самоорганизация микрокапсул сульфата цинка в альгинате натрия.
ПРИМЕР 1. Получение микрокапсул сульфата железа в альгинате натрия
100 мг сульфата железа растворяют в 1 мл воды и диспергируют полученную смесь в раствор альгината натрия в бутаноле, содержащий 300 мг указанного полимера в присутствии 0,01 г препарата E472c при перемешивании 1200 об/сек. Далее приливают 2 мл метилкарбинола. Полученную суспензию отфильтровывают и сушат при комнатной температуре.
Получено 0,396 г порошка микрокапсул. Выход составил 99%.
ПРИМЕР 2. Получение микрокапсул сульфата цинка в альгинате натрия
100 мг сульфата цинка растворяют в 1 мл воды и диспергируют полученную смесь в раствор альгината натрия в бутаноле, содержащий 300 мг указанного полимера в присутствии 0,01 г препарата E472c при перемешивании 1200 об/сек. Далее приливают 2 мл. Полученную суспензию отфильтровывают и сушат при комнатной температуре.
Получено 0,396 г порошка микрокапсул. Выход составил 99%.
ПРИМЕР 3. Исследование самоорганизации микрокапсул из растворов
Из порошка микрокапсул, полученных по методикам, описанным в примерах 1,2, были приготовлены водные растворы концентрациями 1%, 0,5%, 0,25%, 0,125% и т.д. путем разбавления раствора в два раза. Капля каждого из приготовленных растворов помещалась на предметное стекло до полного высушивания и по высушенной поверхности проводилась конфокальная сканирующая микроскопия.
Таким образом, получены микрокапсулы солей железа и цинка с высокими выходами без специльного оборудования в течение 10 мин. Образование микрокапсул происходит спонтанно за счет нековалентных взаимодествий, и это говорит о том, что для них характерна самосборка. Представленные на фиг 1, 2 структуры являются упорядоченными, значит они обладают самоорганизацией. Следовательно, инкапсулированные жирорастворимой полимерной оболочкой сульфаты железа и цинка обладают супрамолекулярными свойствами.